СПОСОБ СОЕДИНЕНИЯ ФРАГМЕНТОВ УГЛЕРОД-УГЛЕРОДНОГО КОМПОЗИТА И ИЗГОТОВЛЕННЫЙ ЭТИМ СПОСОБОМ АВИАЦИОННЫЙ ТОРМОЗНОЙ ДИСК

1. Способ соединения фрагментов углерод-углеродного композита, включающий стадии:
получение первого фрагмента углерод-углеродного композита и второго фрагмента углерод-углеродного композита, причем второй фрагмент углерод-углеродного композита имеет поверхность, соответствующую поверхности первого фрагмента углерод-углеродного композита;
нанесение слоя смеси порошка титана и угольного порошка на поверхность первого фрагмента;
наложение второго фрагмента углерод-углеродного композита на слой порошка таким образом, чтобы подогнать по их поверхности с образованием конструкции из первого фрагмента углерод-углеродного композита, слоя порошка и второго фрагмента углерод-углеродного композита;
помещение указанной конструкции в пресс и воздействие давления на конструкцию для сжатия двух фрагментов, соединенных по соответствующим друг другу поверхностям;
пропускание электрического тока через порошок в указанной конструкции для инициирования окислительно-восстановительной реакции, в результате которой происходит связывание фрагментов углерод-углеродного композита.
2. Способ по п.1, включающий также дополнительно стадию удаления соединенных фрагментов композита из пресса через 30 мин после помещения в пресс несвязанных фрагментов.
3. Способ по п.1, в котором угольный порошок является графитовым порошком и мольное соотношение порошка титана и графитового порошка находится в интервале от 3:1 до 1:1.
4. Способ по п.1, в котором средний диаметр частиц порошка титана находится в интервале 25-250 мкм.
5. Способ по п.1, в котором углеродный порошок является графитовым порошком и средний диаметр частиц порошка графита находится в интервале 1-10 мкм.
6. Способ по п.1, в котором слой порошка титана и угольного порошка имеет толщину 10-100 мкм.
2
7. Способ по п.1, в котором к конструкции прилагают давление в интервале 5000-10000 фунт/кв.дюйм (350-700 кг/см).
8. Способ по п.1, в котором пропускаемый через порошок в конструкции электрический ток находится в интервале 400-1200 А.
9. Авиационный тормозной диск из углерод-углеродного композита, изготовленный способом по п.1.